【手続補正書】
【提出日】平成19年5月23日(2007.5.23)
【手続補正１】
【補正対象書類名】明細書
【補正対象項目名】請求項１
【補正方法】変更
【補正の内容】
【請求項１】 構造式：
【化１】
2001019817.tif 000001
［式中、ａは１であり、ｍは０であり、ｎは０または１であり；ｙ＝１〜４であり；Ｒ１はＲ’Ｃ（Ｏ）ＯＨ（式中、Ｒ’は２または３個の炭素原子を有するアルキレン基である）、またはＲ１は１〜２２個の炭素原子を有するアルキル、ペンタエリトリチル、アルキレン、シクロアルキル、シクロアルキレン、アリール、アルカリール、アルアルキル、アルアルキレン、ヒドロキシアルキル、ジヒドロキシアルキル、アルコキシアルキル、アシルオキシアルキル、ヒドロキシ（ポリアルコキシ）アルキル、ヒドロキシ（ポリアルコキシ）アシル、アシルオキシ（ヒドロキシアルキル）、アシルオキシ（アルコキシアルキル）、アシルオキシ（ポリアルコキシ）アルキル、アシルオキシ（ポリアルコキシ）アシル、アルコキシアシル、オキシ［ビス（アルコキシアシル）］、オキシ［ビス（ポリアルコキシアシル）］、ベンゾイルオキシ（ポリアルコキシ）アルキル、ベンゾイルオキシ（ポリアルコキシ）アシル、またはアルキレンビス−（アシルオキシアルキル）、チオ−ビス−［アルコキシアシル］、ジチオ−ビス−［アルコキシアシル］、アルコキシ（ポリアルコキシ）アシル、ヒドロキシアルコキシアルキル、アルコキシ（ヒドロキシアルキル）、アルコキシ（ポリアルコキシ）アルキル、メルカプトアルキル、メルカプトアルキレン、メルカプトアルコキシアシル、テトラヒドロピラニルオキシ（ポリアルコキシ）アシル、テトラヒドロピラニルオキシアルキル、ヒドロキシアリール、またはメルカプトアリール基であり；Ｒ２、Ｒ３、Ｒ４、Ｒ５、Ｒ６およびＲ７は独立して、水素、ヒドロキシル、メルカプト、１〜２２個の炭素原子を有するアルキル、アルキレン、アシル、アリール、ハロアリール、アルカリール、アルアルキル、ヒドロキシアルキル、アルケニルオキシアルコキシ、アルコキシ、アリールオキシ、アルカリールオキシ、メルカプトアルキル、ヒドロキシアルキルメルカプトアルキル、メルカプトアルキレン、ヒドロキシアリール、アルコキシアリール、アルコキシヒドロキシアリール、アリールカルボニル、またはメルカプトアリール基であり；Ｘは酸素および硫黄からなる群から選択されるヘテロ原子であり；Ｒ３およびＲ５アルキレン基のどちらか一方または両方がＲ７およびＸと一緒になってヘテロ原子としてＸを有する複素環部分を形成する］
を有するブロックされたメルカプタンと、
ＰＶＣ樹脂組成物から形成される物品の水性塗料およびインキによるぬれ性を向上させるのに有効な量の亜鉛イオノマーを唯一の金属含有安定剤として含む、重金属を含まない熱安定性ＰＶＣ樹脂組成物。
【手続補正２】
【補正対象書類名】明細書
【補正対象項目名】請求項１５
【補正方法】変更
【補正の内容】
【請求項１５】 Ｒ１がアシルオキシエチルであり、アシルオキシ部分が１２〜１８個の炭素原子を含み、亜鉛イオノマーが７〜１８個の炭素原子を有するカルボン酸、および少なくとも約７５０の分子量を有し、酸価が約２〜約５０である酸化ポリエチレンの混合塩であり、亜鉛イオノマーの量が約０．５〜約１．５ｐｈｒであり、複素環部分がテトラヒドロピラニルである請求項２記載の組成物。
【手続補正３】
【補正対象書類名】明細書
【補正対象項目名】請求項１６
【補正方法】変更
【補正の内容】
【請求項１６】 本質的に約４０重量％から約８０重量％の式：
【化２】
2001019817.tif 000002
［式中、ａは１であり、ｍは０であり、ｎは０または１であり；ｙ＝１〜４であり；Ｒ１はＲ’Ｃ（Ｏ）ＯＨ（式中、Ｒ’は２または３個の炭素原子を有するアルキレン基である）、またはＲ１はアルキル、ペンタエリトリチル、アルキレン、シクロアルキル、シクロアルキレン、アリール、アルカリール、アルアルキル、アルアルキレン、ヒドロキシアルキル、ジヒドロキシアルキル、アルコキシアルキル、アシルオキシアルキル、ヒドロキシ（ポリアルコキシ）アルキル、ヒドロキシ（ポリアルコキシ）アシル、アシルオキシ（ヒドロキシアルキル）、アシルオキシ（アルコキシアルキル）、アシルオキシ（ポリアルコキシ）アルキル、アシルオキシ（ポリアルコキシ）アシル、アルコキシアシル、オキシ［ビス（アルコキシアシル）］、オキシ［ビス（ポリアルコキシアシル）］、ベンゾイルオキシ（ポリアルコキシ）アルキル、ベンゾイルオキシ（ポリアルコキシ）アシル、またはアルキレンビス−（アシルオキシアルキル）、チオ−ビス−［アルコキシアシル］、ジチオ−ビス−［アルコキシアシル］、アルコキシ（ポリアルコキシ）アシル、ヒドロキシアルコキシアルキル、アルコキシ（ヒドロキシアルキル）、アルコキシ（ポリアルコキシ）アルキル、メルカプトアルキル、メルカプトアルキレン、メルカプトアルコキシアシル、テトラヒドロピラニルオキシ（ポリアルコキシ）アシル、テトラヒドロピラニルオキシアルキル、ヒドロキシアリール、またはメルカプトアリール基であり、前記アルキル、アルキレン、アルコキシ、およびアシル基は１〜２２個の炭素原子を有し；Ｒ２、Ｒ３、Ｒ４、Ｒ５、Ｒ６およびＲ７は独立して、水素、ヒドロキシル、メルカプト、１〜２２個の炭素原子を有するアルキル、アルキレン、アシル、アリール、ハロアリール、アルカリール、アルアルキル、ヒドロキシアルキル、アルケニルオキシアルコキシ、アルコキシ、アリールオキシ、アルカリールオキシ、メルカプトアルキル、ヒドロキシアルキルメルカプトアルキル、メルカプトアルキレン、ヒドロキシアリール、アルコキシアリール、アルコキシヒドロキシアリール、アリールカルボニル、またはメルカプトアリール基であり；Ｘは酸素および硫黄からなる群から選択されるヘテロ原子であり；Ｒ３およびＲ５アルキレン基のどちらか一方または両方がＲ７およびＸと一緒になってヘテロ原子としてＸを有する複素環部分を形成する］
を有するブロックされたメルカプタンと亜鉛イオノマーからなるポリ（塩化ビニル）樹脂用の重金属非含有安定剤。
【手続補正４】
【補正対象書類名】明細書
【補正対象項目名】請求項１７
【補正方法】変更
【補正の内容】
【請求項１７】 Ｒ１がアシルオキシエチルであり、アシルオキシ部分が１２〜１８個の炭素原子を含有し、亜鉛イオノマーが７〜１８個の炭素原子を有するカルボン酸と少なくとも約７５０の分子量を有する酸化ポリエチレンとの混合塩を含み、Ｘが酸素であり、複素環部分がテトラヒドロピラニルである請求項１６記載の安定剤。
【手続補正５】
【補正対象書類名】明細書
【補正対象項目名】請求項１８
【補正方法】変更
【補正の内容】
【請求項１８】 式：
【化３】
2001019817.tif 000003
［式中、ａは１であり、ｍは０であり、ｎは０または１であり；ｙ＝１〜４であり；Ｒ１はＲ’Ｃ（Ｏ）ＯＨ（式中、Ｒ’は２または３個の炭素原子を有するアルキレン基である）、またはＲ１は１〜２２個の炭素原子を有するアルキル、ペンタエリトリチル、アルキレン、シクロアルキル、シクロアルキレン、アリール、アルカリール、アルアルキル、アルアルキレン、ヒドロキシアルキル、ジヒドロキシアルキル、アルコキシアルキル、アシルオキシアルキル、ヒドロキシ（ポリアルコキシ）アルキル、ヒドロキシ（ポリアルコキシ）アシル、アシルオキシ（ヒドロキシアルキル）、アシルオキシ（アルコキシアルキル）、アシルオキシ（ポリアルコキシ）アルキル、アシルオキシ（ポリアルコキシ）アシル、アルコキシアシル、オキシ［ビス（アルコキシアシル）］、オキシ［ビス（ポリアルコキシアシル）］、ベンゾイルオキシ（ポリアルコキシ）アルキル、ベンゾイルオキシ（ポリアルコキシ）アシル、またはアルキレンビス−（アシルオキシアルキル）、チオ−ビス−［アルコキシアシル］、ジチオ−ビス−［アルコキシアシル］、アルコキシ（ポリアルコキシ）アシル、ヒドロキシアルコキシアルキル、アルコキシ（ヒドロキシアルキル）、アルコキシ（ポリアルコキシ）アルキル、メルカプトアルキル、メルカプトアルキレン、メルカプトアルコキシアシル、テトラヒドロピラニルオキシ（ポリアルコキシ）アシル、テトラヒドロピラニルオキシアルキル、ヒドロキシアリール、またはメルカプトアリール基であり；Ｒ２、Ｒ３、Ｒ４、Ｒ５、Ｒ６、およびＲ７は独立して、水素、ヒドロキシル、メルカプト、１〜２２個の炭素原子を有するアルキル、アルキレン、アシル、アリール、ハロアリール、アルカリール、アルアルキル、ヒドロキシアルキル、アルケニルオキシアルコキシ、アルコキシ、アリールオキシ、アルカリールオキシ、メルカプトアルキル、ヒドロキシアルキルメルカプトアルキル、メルカプトアルキレン、ヒドロキシアリール、アルコキシアリール、アルコキシヒドロキシアリール、アリールカルボニル、またはメルカプトアリール基であり；Ｘは酸素および硫黄からなる群から選択されるヘテロ原子であり、Ｒ３およびＲ５アルキレン基のどちらか一方または両方がＲ７およびＸと一緒になってヘテロ原子としてＸを有する複素環部分を形成する］
を有する潜在性メルカプタンと塩化ビニル樹脂を、唯一の金属含有安定剤としての亜鉛イオノマーと混合し、混合物を初期樹脂分解温度に加熱することを含むＰＶＣ物品の水ぬれ性を向上させる方法。
【手続補正６】
【補正対象書類名】明細書
【補正対象項目名】請求項２０
【補正方法】変更
【補正の内容】
【請求項２０】 亜鉛イオノマーが７〜１８個の炭素原子を有するカルボン酸と酸化ポリエチレンの混合塩を含む請求項１８記載の方法。
【手続補正７】
【補正対象書類名】明細書
【補正対象項目名】請求項３１
【補正方法】変更
【補正の内容】
【請求項３１】 以下の式：
【化５】
2001019817.tif 000004
［式中、ａは０または１であり、ｍは０または１であり、ｎは０または１であり；ｙ＝１〜４であり、ｙ＝１の場合、ｚは１〜４であり、ｙが１より大きい場合、ｚは１であり；Ｒ１はＲ’Ｃ（Ｏ）ＯＨ（式中、Ｒ’は２または３個の炭素原子を有するアルキレン基である）、またはＲ１はチオ−［ビス（アルコキシアシル）］、ジチオ−［ビス（アルコキシアシル）］、ペンタエリトリチル、アルケニルオキシ（ポリアルコキシ）アルキル、オキシ［ビス（アルコキシアシル）］、オキシ［ビス（ポリアルコキシアシル）］、ベンゾイルオキシ（ポリアルコキシ）アルキル、またはベンゾイルオキシ（ポリアルコキシ）アシル基であり、前記アルキル、アルキレン、およびアシル基は１〜２２個の炭素原子を有し； Ｒ２、Ｒ３、Ｒ４、Ｒ５、Ｒ６、およびＲ７は独立して、水素、ヒドロキシル、メルカプト、１〜２２個の炭素原子を有するアルキル、アルキレニル、アシル、アリール、ハロアリール、アルカリール、アルアルキル、ヒドロキシアルキル、クロロアルコキシ、アルキレン、アルケニルオキシアルコキシ、アルコキシ、アリールオキシ、アルカリールオキシ、メルカプトアルキル、ヒドロキシアルキルメルカプトアルキル、メルカプトアルキレニル、ヒドロキシアリール、アルコキシアリール、アルコキシヒドロキシアリール、アリールカルボニル、またはメルカプトアリール基であり；Ｘはアリール、ハロアリール、アルカリール、ヒドロキシアリール、ジヒドロキシアリール、アルアルカリル、アルコキシアリール、アリールシクロアルキル、または酸素および硫黄からなる群から選択されるヘテロ原子であり、任意にＲ３およびＲ５アルキレニル基のどちらか一方または両方がＲ７およびＸと一緒になってヘテロ原子としてＸを有する複素環部分を形成する］
を有する潜在性メルカプタン。
【手続補正８】
【補正対象書類名】明細書
【補正対象項目名】請求項３４
【補正方法】変更
【補正の内容】
【請求項３４】 構造式：
【化６】
2001019817.tif 000005
［式中、ａは０または１であり、ｍは０または１であり、ｎは０または１であり；ｙ＝１〜４であり、ｙ＝１の場合、ｚは１〜４であり、ｙが１より大きい場合、ｚは１であり；Ｒ１はＲ’Ｃ（Ｏ）ＯＨ（式中、Ｒ’は２または３個の炭素原子を有するアルキレン基である）、またはＲ１は１〜２２個の炭素原子を有するアルキル、アルキレン、ペンタエリトリチル、シクロアルキル、シクロアルキレン、アリール、アルカリール、アルアルキル、アルアルキレン、ヒドロキシアルキル、ジヒドロキシアルキル、アルコキシアルキル、アシルオキシアルキル、ヒドロキシ（ポリアルコキシ）アルキル、ヒドロキシ（ポリアルコキシ）アシル、アシルオキシ（ヒドロキシアルキル）、アシルオキシ（アルコキシアルキル）、アシルオキシ（ポリアルコキシ）アルキル、アシルオキシ（ポリアルコキシ）アシル、アルコキシアシル、オキシ［ビス（アルコキシアシル）］、オキシ［ビス（ポリアルコキシアシル）］、ベンゾイルオキシ（ポリアルコキシ）アルキル、ベンゾイルオキシ（ポリアルコキシ）アシル、またはアルキレンビス−（アシルオキシアルキル）、チオ−ビス−［アルコキシアシル］、ジチオ−ビス−［アルコキシアシル］、アルコキシ（ポリアルコキシ）アシル、ヒドロキシアルコキシアルキル、アルコキシ（ヒドロキシアルキル）、アルコキシ（アシルオキシアルキル）、アルコキシ（ポリアルコキシ）アルキル、メルカプトアルキル、メルカプトアルキレン、テトラヒドロピラニルオキシ（ポリアルコキシ）アシル、テトラヒドロピラニルオキシアルキル、ヒドロキシアリール、またはメルカプトアリール基であり； Ｒ２、Ｒ３、Ｒ４、Ｒ５、Ｒ６、およびＲ７は独立して、水素、ヒドロキシル、メルカプト、１〜２２個の炭素原子を有するアルキル、アルキレン、アシル、アリール、ハロアリール、アルカリール、アルアルキル、ヒドロキシアルキル、クロロアルコキシ、アルケニルオキシアルコキシ、アルコキシ、アリールオキシ、アルカリールオキシ、メルカプトアルキル、ヒドロキシアルキルメルカプトアルキル、メルカプトアルキレニル、ヒドロキシアリール、アルコキシアリール、アルコキシヒドロキシアリール、アリールカルボニル、またはメルカプトアリール基であり；Ｘはフェニル、ハロフェニル、アルキルフェニル、ヒドロキシフェニル、ジヒドロキシフェニル、アルコキシフェニル、フェニルシクロヘキシル、または酸素および硫黄からなる群から選択されるヘテロ原子であり、Ｒ３およびＲ５アルキレン基のどちらか一方または両方がＲ７およびＸと一緒になってヘテロ原子としてＸを有する複素環部分を形成する］
を有するブロックされたメルカプタン；および式：
【化７】
2001019817.tif 000006
（式中、Ｒ＊およびＲ＊＊は独立して、水素、アルキル、ヒドロキシアルキル、またはアルコキシアルキルであり、Ｒ＊＊＊は水素、アルキル、フェニルまたはヒドロキシフェニルであり、アルキル部分のそれぞれは１〜４個の炭素原子を有する）
のウラシル、および任意に、唯一の金属含有安定剤としてＰＶＣ樹脂組成物から形成される物品の水性塗料およびインキによるぬれ性を向上させるのに有効な量の亜鉛イオノマーとを含む熱安定性ＰＶＣ樹脂組成物。
【手続補正９】
【補正対象書類名】明細書
【補正対象項目名】請求項３５
【補正方法】変更
【補正の内容】
【請求項３５】 式：
【化８】
2001019817.tif 000007
［式中、ａは０または１であり、ｍは０または１であり、ｎは０または１であり；ｙ＝１〜４であり、ｙ＝１の場合、ｚは１〜４であり、ｙが１より大きい場合、ｚは１であり；Ｒ１はＲ’Ｃ（Ｏ）ＯＨ（式中、Ｒ’は２または３個の炭素原子を有するアルキレン基である）、またはＲ１は１〜２２個の炭素原子を有するアルキル、アルキレン、ペンタエリトリチル、シクロアルキル、シクロアルキレン、アリール、アルカリール、アルアルキル、アルアルキレン、ヒドロキシアルキル、ジヒドロキシアルキル、アルコキシアルキル、アシルオキシアルキル、ヒドロキシ（ポリアルコキシ）アルキル、ヒドロキシ（ポリアルコキシ）アシル、アシルオキシ（ヒドロキシアルキル）、アシルオキシ（アルコキシアルキル）、アシルオキシ（ポリアルコキシ）アルキル、アシルオキシ（ポリアルコキシ）アシル、アルコキシアシル、オキシ［ビス（アルコキシアシル）］、オキシ［ビス（ポリアルコキシアシル）］、ベンゾイルオキシ（ポリアルコキシ）アルキル、ベンゾイルオキシ（ポリアルコキシ）アシル、またはアルキレンビス−（アシルオキシアルキル）、チオ−ビス−［アルコキシアシル］、ジチオ−ビス−［アルコキシアシル］、アルコキシ（ポリアルコキシ）アシル、ヒドロキシアルコキシアルキル、アルコキシ（ヒドロキシアルキル）、アルコキシ（アシルオキシアルキル）、アルコキシ（ポリアルコキシ）アルキル、メルカプトアルキル、メルカプトアルキレン、テトラヒドロピラニルオキシ（ポリアルコキシ）アシル、テトラヒドロピラニルオキシアルキル、ヒドロキシアリール、またはメルカプトアリール基であり； Ｒ２、Ｒ３、Ｒ４、Ｒ５、Ｒ６、およびＲ７は独立して、水素、ヒドロキシル、メルカプト、１〜２２個の炭素原子を有するアルキル、アルキレン、アシル、アリール、ハロアリール、アルカリール、アルアルキル、ヒドロキシアルキル、クロロアルコキシ、アルケニルオキシアルコキシ、アルコキシ、アリールオキシ、アルカリールオキシ、メルカプトアルキル、ヒドロキシアルキルメルカプトアルキル、メルカプトアルキレニル、ヒドロキシアリール、アルコキシアリール、アルコキシヒドロキシアリール、アリールカルボニル、またはメルカプトアリール基であり； Ｒ２、Ｒ３、Ｒ４、Ｒ５、Ｒ６、およびＲ７は独立して、水素、ヒドロキシル、メルカプト、１〜２２個の炭素原子を有するアルキル、アルキレニル、アシル、アリール、ハロアリール、アルカリール、アルアルキル、ヒドロキシアルキル、クロロアルコキシ、アルケニルオキシアルコキシ、アルコキシ、アリールオキシ、アルカリールオキシ、メルカプトアルキル、ヒドロキシアルキルメルカプトアルキル、メルカプトアルキレニル、ヒドロキシアリール、アルコキシアリール、アルコキシヒドロキシアリール、アリールカルボニル、またはメルカプトアリール基であり；Ｘはフェニル、ハロフェニル、アルキルフェニル、ヒドロキシフェニル、ジヒドロキシフェニル、アルコキシフェニル、フェニルシクロヘキシル、または酸素および硫黄からなる群から選択されるヘテロ原子であり、Ｒ３およびＲ５アルキレニル基のどちらか一方または両方がＲ７およびＸと一緒になってヘテロ原子としてＸを有する複素環部分を形成���る］
を有するブロックされたメルカプタン；および式：
【化９】
2001019817.tif 000008
（式中、Ｒ０、Ｒ２０、Ｒ３０、およびＲ４０は独立して、水素またはＣ１−Ｃ４アルキルである）
により表されるピロロジアジンジオン、および任意に唯一の金属含有安定剤として、 ＰＶＣ樹脂組成物から形成される物品の水性塗料およびインキによるぬれ性を向上させるのに有効な量の亜鉛イオノマー、を含む熱安定性ＰＶＣ樹脂組成物。
【手続補正１０】
【補正対象書類名】明細書
【補正対象項目名】００１６
【補正方法】変更
【補正の内容】
【００１６】
本発明において用いる場合、アシルオキシアルキル基はアルキルアルコールのカルボン酸エステルから生じる。したがって、メルカプトプロパノールのステアリン酸エステルのＲ１基は、以下の式により表されるように、ステアロイルオキシプロピル基であり；同様に、このアルコールのタル油酸エステルの１種であるメルカプトプロパノールのオレイン酸エステルのＲ１基は、オレオイルオキシプロピル基である。
【手続補正１１】
【補正対象書類名】明細書
【補正対象項目名】００２０
【補正方法】変更
【補正の内容】
【００２０】
本発明の目的について適したブロックされたメルカプタンは、以下の式により表される：
【化１１】
2001019817.tif 000009
［式中、ａは１であり、ｍは０であり、ｎは０または１であり；ｙ＝１〜４であり；Ｒ１はＲ’Ｃ（Ｏ）ＯＨ（式中、Ｒ’はアルキレンである）であるか；またはＲ１はアルキル、ペンタエリトリチル（ｐｅｎｔａｅｒｙｔｈｒｉｔｙｌ）、アルキレン、シクロアルキル、シクロアルキレン、アリール、アルカリール、アルアルキル、アルアルキレン、ヒドロキシアルキル、ジヒドロキシアルキル、アルコキシアルキル、アシルオキシアルキル、ヒドロキシ（ポリアルコキシ）アルキル、ヒドロキシ（ポリアルコキシ）アシル、アシルオキシ（ヒドロキシアルキル）、アシルオキシ（アルコキシアルキル）、アシルオキシ（ポリアルコキシ）アルキル、アシルオキシ（ポリアルコキシ）アシル、アルコキシアシル、オキシ［ビス（アルコキシアシル）］、オキシ［ビス（ポリアルコキシアシル）］、ベンゾイルオキシ（ポリアルコキシ）アルキル、ベンゾイルオキシ（ポリアルコキシ）アシル、またはアルキレンビス−（アシルオキシアルキル）、チオ−ビス−［アルコキシアシル］、ジチオ−ビス−［アルコキシアシル］、アルコキシ（ポリアルコキシ）アシル、ヒドロキシアルコキシアルキル、アルコキシ（ヒドロキシアルキル）、アルコキシ（ポリアルコキシ）アルキル、メルカプトアルキル、メルカプトアルキレン、メルカプトアルコキシアシル、テトラヒドロピラニルオキシ（ポリアルコキシ）アシル、テトラヒドロピラニルオキシアルキル、ヒドロキシアリール、またはメルカプトアリール基であり、前記アルキル、アルキレン、アルコキシ、およびアシル基は１〜２２個の炭素原子を有する；Ｒ２、Ｒ３、Ｒ４、Ｒ５、Ｒ６、およびＲ７は独立して、水素、ヒドロキシル、メルカプト、１〜２２個の炭素原子を有するアルキル、アルキレン、アシル、アリール、ハロアリール、アルカリール、アルアルキル、ヒドロキシアルキル、アルケニルオキシアルコキシ、アルコキシ、アリールオキシ、アルカリールオキシ、メルカプトアルキル、ヒドロキシアルキルメルカプトアルキル、メルカプトアルキレン、ヒドロキシアリール、アルコキシアリール、アルコキシヒドロキシアリール、アリールカルボニル、またはメルカプトアリール基であり；Ｘは酸素および硫黄からなる群から選択されるヘテロ原子であり、Ｒ３およびＲ５アルキレン基のどちらか一方または両方はＲ７およびＸと一緒になってヘテロ原子としてＸを有する複素環部分を形成する］。
【手続補正１２】
【補正対象書類名】明細書
【補正対象項目名】００４３
【補正方法】変更
【補正の内容】
【００４３】
軟質ＰＶＣ組成物の安定化に特に有用である前記化合物の同族体としては、エチル部分が、プロピル、ブチル、ヘキシル、および他のドデシルまでの基で置換されている２−Ｓ−（テトラヒドロピラニル）チオアルキルカルボキシレートおよびそのフラニル同族体があげられ、前記化合物のカプリン酸基は他の脂肪酸基（飽和および不飽和）または２２個以下の炭素原子を有する樹脂酸（ｒｅｓｉｎ ａｃｉｄ）基により置換されている。酸の例としては、カプロン酸、カプリル酸、ラウリン酸、ミリスチン酸、パルミチン酸、ステアリン酸、アラキン酸、ベヘン酸、およびオレイン酸およびリノール酸、それだけで、またはタル油酸においてみられるものようにアビエチン酸およびピマル酸との組み合わせがあげられる。カルボン酸メルカプトアルキルエステル部分の例としては、ラウリン酸メルカプトエチル、オレイン酸メルカプトエチル、ヘキサン酸メルカプトエチル、オクタン酸メルカプトエチル、ミリスチン酸メルカプトエチル、パルミチン酸メルカプトエチル、ステアリン酸メルカプトエチル、オレイン酸メルカプトエチル、リノール酸メルカプトエチル、および前記のそれぞれのメルカプトプロピル、メルカプトブチル、およびメルカプトオクチル同族体があげられる。エステルは、メルカプトアルカノールのヒドロキシル基を所望のカルボン酸と酸触媒の存在下で反応させ、水が形成されると同時に除去する常法により調製される。
【手続補正１３】
【補正対象書類名】明細書
【補正対象項目名】００７１
【補正方法】変更
【補正の内容】
【００７１】
以下の式（式２）：
【化２０】
2001019817.tif 000010
［式中、ａは０または１であり、ｍは０または１であり、ｎは０または１であり；ｙ＝１〜４であり、ｙ＝１の場合、ｚは１〜４であり、ｙが１より大きい場合、ｚは１であり；Ｒ１はＲ’Ｃ（Ｏ）ＯＨ（式中、Ｒ’はアルキレン基である）またはＲ１はチオ−［ビス（アルコキシアシル）］、ジチオ−［ビス（アルコキシアシル）］、ペンタエリトリチル、アルケニルオキシ（ポリアルコキシ）アルキル、オキシ［ビス（アルコキシアシル）］、オキシ［ビス（ポリアルコキシアシル）］、ベンゾイルオキシ（ポリアルコキシ）アルキル、またはベンゾイルオキシ（ポリアルコキシ）アシル基であり、前記アルキル、アルキレン、およびアシル基は１から２２個の炭素原子を有する；Ｒ２、Ｒ３、Ｒ４、Ｒ５、Ｒ６、およびＲ７は独立して水素、ヒドロキシル、メルカプト、１〜２２個の炭素原子を有するアルキル、アルキレニル、アシル、アリール、ハロアリール、アルカリール、アルアルキル、ヒドロキシアルキル、クロロアルコキシ、アルキレン、アルケニルオキシアルコキシ、アルコキシ、アリールオキシ、アルカリールオキシ、メルカプトアルキル、ヒドロキシアルキルメルカプトアルキル、メルカプトアルキレニル、ヒドロキシアリール、アルコキシアリール、アルコキシヒドロキシアリール、アリールカルボニル、またはメルカプトアリール基であり；Ｘはアリール、ハロアリール、アルカリール、ヒドロキシアリール、ジヒドロキシアリール、アルアルカリール、アルコキシアリール、アリールシクロアルキル、または酸素および硫黄からなる群から選択されるヘテロ原子であり、任意でＲ３およびＲ５アルキレニル基の一方またはいずれもがＲ７およびＸと一緒になってヘテロ原子としてＸを有する複素環部分を形成する］
を有する潜在性メルカプタンは、亜鉛イオノマーの有無によらずハロゲン含有ポリマーの熱安定剤として有用な新規組成物と考えられる。
【手続補正１４】
【補正対象書類名】明細書
【補正対象項目名】００８７
【補正方法】変更
【補正の内容】
【００８７】
以下の実施例は本発明における式１（式中、Ｒ１はグリコールのエステル由来の基である）の潜在性メルカプタンの有用性を示す。